(57)【要約】本発明は、水および／または水と混合可能な分散剤ならびに、その中に分散され、安定化されたナノ粒子に基づく磁性分散物に関する。本発明はまた、該磁性分散物の製造方法に関する。本発明は、大きい生体適合性を有して高い飽和分極を有する磁性分散物であって、該分散物の磁性粒子が、他の薬理学的および生物学的活性物質のための輸送賦形剤として適当である磁性分散物ならびに、該磁性分散物の製造方法を提供することを目的とする。本発明に従えば、磁性ナノ粒子は、磁性コア粒子および一般式M[Ap, C, Bq]の外被(envelope)からなり、Mはコア粒子であり、Aは反応性基であり、Bは生理活性基であり、Cはシクロデキストリンであり、これは1,4-結合したグルコース単位(C6H7O5)m[(3H)m−(p+q)]からなり、m=6〜12であり、pはＡ基の数で1〜3mであり、かつqはB基の数で3m〜pである。
2005520790.tif 000002
【特許請求の範囲】
【請求項１】
水および／または水と混合可能な分散剤ならびに、その中に分散され、安定化された磁性ナノ粒子に基づく磁性分散物であって、磁性ナノ粒子が、磁性コア粒子と一般式：
M[Ap, C, Bq]
［ここで、
Mは、磁性コア粒子であり、
Aは、反応性基であり、
Bは、生理活性な基であり、そして、
Cは、1,4-結合したグルコース単位(C6H7O5)m[(3H)m−(p+q)]（ここで、m=6〜12であり、pはＡ基の数で1〜3mであり、そしてqはB基の数で3m〜pである。）からなるシクロデキストリンである。］
のシェルとからなることを特徴とする磁性分散物。
【請求項２】
反応性A基が-Hおよび／または-(CH2)n-Rおよびその塩であり、
ここで
nは0〜20の値であってもよく、
Rは、-H、-(OH)、-CHOH-CH3、-(COOH)、-(NH2)、-(SH)、-(C3N3ClONa)、-(OC2H4NH2)、-(NCH3(CHO))、-(ONO2)、-(OSO3H)、-(OPO3H2)、-(OCOC6H5)、-(OCOR’)、-(OCO(CH2)n-COOH)、-(OCH3)、-(OCH2CO2Na)、-(O(CH2)nR’)、-(OCH2CHOHCH2OH)、-(O(CH2CH2O)nR’)、-(O(CH2)nSO3H)であり、ここでR’は-H、-(OH)、-(COOH)、-(NH2)、-(SH)、-(ONO2)、-(OSO3H)、-(OPO3H2)である
請求項１記載の磁性分散物。
【請求項３】
生理活性B基の数qが0である請求項１または２記載の磁性分散物。
【請求項４】
生理活性B基の数qが0の場合、コア粒子Mに結合するのに必要な程度のA基が置換するだけである請求項１〜３のいずれか１項記載の磁性分散物。
【請求項５】
置換度がグルコース分子当たり0〜3である請求項１〜４のいずれか１項記載の磁性分散物。
【請求項６】
生理活性B基が、例えばストレプトアビジン等のアビジン、またはインスリン、ヘパリン、核酸、抗体、オリゴペプチド、アミノ酸および酵素から誘導される基である請求項１〜５のいずれか１項記載の磁性分散物。
【請求項７】
反応性B基が、反応性A基と一致する請求項１〜６のいずれか１項記載の磁性分散物。
【請求項８】
反応性A基が生理活性B基と一致し、ここで該A基（溶液中に突き出し、コア粒子Mに固定されていない）が、化学的または生化学的化合物を結合することによって修飾されて生理活性B基を形成する請求項１〜７のいずれか１項記載の磁性分散物。
【請求項９】
シェルが二次構造を有し、二次構造は、規則正しく縮合した一般式[Ap, C, Bq]kの幾つかのシクロデキストリン分子からなり、ここでkは1〜200の値であってもよい請求項１〜８のいずれか１項記載の磁性分散物。
【請求項１０】
Cが非置換であり、規定分子量975、1135および1297を有するα-シクロデキストリン、β-シクロデキストリンおよびγ-シクロデキストリンからなる請求項１〜９のいずれか１項記載の磁性分散物。
【請求項１１】
コア粒子Mが、マグヘマイトおよび式Me(II)O・Fe(III)2O3のフェライトからなり、ここでMe(II)はFe、Co、ZnまたはMn等の金属イオンである請求項１〜10のいずれか１項記載の磁性分散物。
【請求項１２】
狭い粒径分布を有するコア粒子Mの大きさが、3〜300nmである請求項１〜11のいずれか１項記載の磁性分散物。
【請求項１３】
磁性分散物が0.05〜80mTの飽和分極を有する請求項１〜12のいずれか１項記載の磁性分散物。
【請求項１４】
分散剤が、水（生理学的水溶液も包含する）、ジメチルホルムアミド、グリセリン、エチレングリコールおよびポリエチレングリコール等の多価アルコール、またはそれらの混合物である請求項１〜13のいずれか１項記載の磁性分散物。
【請求項１５】
請求項１記載の磁性分散物を製造する方法であって、以下の製造工程：
-それ自体公知の方法で、アルカリ性の範囲のpH値で鉄(III)および金属(II)塩を共沈させる工程、
-それ自体公知の方法で、分散剤を用いて洗浄し、pH値を酸性範囲に調整する工程、
-20〜90℃の温度で、一般式(Ap, C, Bq)の化合物を添加する工程
ここで、Aは反応性基であり、
Bは生理活性基であり、かつ
Cは、1,4-結合したグルコース単位(C6H7O5)m[(3H)m−(p+q)]からなるシクロデキストリン（ここで、m=6〜12であり、pはＡ基の数で1〜3mであり、そしてqはB基の数で3m〜pである。）であり、
-それ自体公知の方法で、反応生成物を水を用いて洗浄し、pH値を調整する工程、
-磁性分散物が生成するまで、20〜90℃の温度で、それ自体公知の方法で反応生成物を分散させる工程
を特徴とする方法。
【請求項１６】
一般式(Ap, C, Bq)の化合物が使用され、そのA基は、-Hおよび／または-(CH2)n-Rおよびその塩（ここで、nは0〜20の値であってもよく、Rは、-H、-(OH)、-CHOH-CH3、-(COOH)、-(NH2)、-(SH)、-(C3N3ClONa)、-(OC2H4NH2)、-(NCH3(CHO))、-(ONO2)、-(OSO3H)、-(OPO3H2)、-(OCOC6H5)、-(OCOR’)、-(OCO(CH2)n-COOH)、-(OCH3)、-(OCH2CO2Na)、-(O(CH2)nR’)、-(OCH2CHOHCH2OH)、-(O(CH2CH2O)nR’)、-(O(CH2)nSO3H)であり、ここでR’は-H、-(OH)、-(COOH)、-(NH2)、-(SH)、-(ONO2)、-(OSO3H)、-(OPO3H2)である。）であり、そしてそのB基は、例えばストレプトアビジン等のアビジン、インスリン等、ヘパリン、核酸、抗体、オリゴペプチド、アミノ酸および酵素から誘導される基である請求項15記載の方法。
【請求項１７】
一般式(Ap, C)の化合物が使用され、その反応性A基の数は、磁性コア粒子M上の結合部位の数と一致する請求項15または16記載の方法。
【請求項１８】
一般式(Ap, C)の化合物が磁性コア粒子Mと反応し、次いで形成された複合体M[Ap, C]がBqと反応する請求項15〜17のいずれか１項記載の方法。
【請求項１９】
シクロデキストリンCが磁性コア粒子Mと反応し、次いで形成された複合体M[C]が、反応性基Apを有する化合物と反応し、最後に形成された複合体M[Ap, C]が、生理活性基Bqを有する化合物と反応して、M[Ap, C, Bq]を形成する請求項15〜18のいずれか１項記載の方法。
【請求項２０】
第１の洗浄プロセス後、1〜6のpH値に設定される請求項15〜19のいずれか１項記載の方法。
【請求項２１】
一般式(Ap, C, Bq)の化合物の混合物が添加される請求項15〜20のいずれか１項記載の方法。
【請求項２２】
まず最初に一般式(Ap, C, Bq)の化合物が添加され、第２工程において、一般式(Ap, C, Bq)のさらなる化合物が添加される請求項15〜21のいずれか１項記載の方法。
【請求項２３】
活性エステル（1-エチル-(3)-(3-ジエチルアミノプロピル)カルボジイミド、1-シクロヘキシル-3(2-モルホリノエチル)カルボジイミド、N-ヒドロキシスクシンイミドおよびジシクロヘキシルカルボジイミド等）が使用される請求項15〜22のいずれか１項記載の方法。
【請求項２４】
共沈工程の代わりに、それ自体公知の方法で水酸化物をMe(II)塩溶液から沈殿させ、次いで、酸化剤で処理し、ここでMe(II)は２価金属イオン（Fe2+、Co2+、Zn2+およびMn2+等）である請求項15〜23のいずれか１項記載の方法。
【請求項２５】
過酸化水素または酸素が酸化剤として使用される請求項15〜24のいずれか１項記載の方法。
【請求項２６】
磁性分散物の製造方法であって、請求項１記載の磁性分散物が、物質Xで処理され、ここでXは薬理学および／または生物学的活性を有する化合物である方法。
【請求項２７】
物質Xが、抗生物質（ペニシリン）、ホルモン（プロスタグランジン）または抗腫瘍酵素もしくは抗腫瘍タンパク質等の物質である請求項26記載の方法。
【請求項２８】
置換もしくは非置換のシクロデキストリンを、磁性コア粒子Mを含む分散物のための安定剤として使用する方法。
【発明の詳細な説明】
【技術分野】
【０００１】
本発明は、請求項１および15に従う磁性分散物およびその製造方法に関する。
【背景技術】
【０００２】
磁性分散物は、磁性、特に超常磁性を有する液体安定分散物である。
【０００３】
それらは一般に３つの構成成分からなる：
a)  磁性コア粒子が安定化され、分散液体中に均質に分配されている、液体分散剤、
b)  ナノサイズ範囲のフェリ磁性または強磁性物質のコア粒子。コア粒子は、強磁性またはフェリ磁性物質、例えば磁鉄鉱、マグヘマイトおよびそれらの混合物、ならびに式Me(II)O・Fe(III)2O3（ここでMe(II)は金属イオン、例えばCo、Mnである）のフェライトからなる、
c)  コア粒子の粒子表面に化学的に固定された非磁性分子またはポリマーのシェルであって、吸着剤が、
-脂肪酸およびその誘導体、
-複合体形成果実酸、または、
-生物学的に崩壊性の水溶性オリゴポリマー分子またはその誘導体。
【０００４】
複合体形成果実酸ならびにオリゴ分子およびポリマー分子は、生体適合性に欠くことのできない分散物の表面張力を低下させない。
【０００５】
その粒子が脂肪酸および、脂肪酸と例えば非イオン界面活性剤、例えばエトキシル化脂肪族アルコールとの組合せの二重層からなるが、生物学的に適合性でない、水性磁性分散物がまた知られている。近年、いわゆる生体適合性磁性液体が、特に重要性を獲得した。これらは、多糖に取り囲まれたナノ粒子を有する水性磁性分散物を包含する（米国 4 452 773, WO 91/02811, ドイツ国Offenlegungsschrift 3 443 252）。
【０００６】
さらには、多糖の誘導体、例えばポリアルデヒドデキストラン（米国6 231 982）、アミノデキストラン（WO 99/19731）、カルボキシデキストラン（EP 0 284 549）により安定化された磁性ナノ粒子が知られている。多糖の他に、デキストリン族がまた刊行物に挙げられており、それらは明らかに、溶媒に依存して多少巻かれた、平均分子量200〜30,000を有する糸のような分子を備えたデキストリンである。それらはまた、「線状」デキストリンの名称の下に公知である。
【０００７】
α-シクロデキストリン、β-シクロデキストリンおよびγ-シクロデキストリンがまた、小さい分子のための包接化合物の型として詳細に記載されている（W. Saenger, Angew. Chem. 92, 343-361 (1980)）。全てが毒物学的に無害である。シクロデキストリンは、 (1-4)グルコース単位の環様オリゴ糖であり、例えば６、７または８個（12個まで可能）のグルコース単位を含む。それらは非常に均一な分子量972、1135および1297を有する。α-シクロデキストリンおよびγ-シクロデキストリンは水に非常によく溶ける。特性は、これらの化合物が、チャネルのような、またはかごのような超分子構造を形成することであり、これは、0.5〜0.8nm幅の空洞であり、その中に液体および固体を封じ込めることができる（ナノカプセル封入）。
【０００８】
合成ポリマーの外側のシェルおよび標的ポリマーの内側のシェルからなる２つのポリマーシェル層に囲まれた磁性ナノ粒子の分散物（ドイツ国 Patentschrift 4 428 851）がまた知られている。それらの層はまた同様の組成を有することができる。ここには線状のオリゴ糖および多糖、特にデキストランおよびまたカルボキシメチルデキストランが挙げられている。
【０００９】
ドイツ国 Offenlegungsschrift 19 624 426はまた、5,000〜250,000の分子量を有する架橋多糖およびその誘導体によって分散液体中に安定化された磁性ナノ粒子を記載する。
【００１０】
WO 01/22088によれば、デキストランシェルは、ペプチド（1〜30個のアミノ酸）が結合されるようにヨウ素酸塩によって修飾され、これは例えばHIVウィルスのために限定された親和性を有する。
【００１１】
欧州特許出願0 928 809、欧州特許出願0 525 199は、カルボキシメチルデキストラン、カルボキシメチルアミノデキストランおよびエーテル誘導体の製造について記載し、ここでは、モノクロロ酢酸がカルボキシル化剤として使用される。磁鉄鉱体積％0〜20が特許請求され、これは40mTまでの飽和分極に対応する。コア粒子直径5〜50nm、好ましくは6〜15nmが挙げられている。
【００１２】
従来技術の記述にしたがって製造される生体適合性磁性液体は、以下の不都合を有する：
多糖およびその誘導体は糸状分子である。それらは広い分子量範囲に存在し、主に20,000より上の分子量を有し、それで限られた範囲でしか水溶性でない。それらの溶解度はさらに、電解質の存在下で著しく低下する。水性磁性液体中で磁性ナノ粒子を安定化させるために、それらは主に酸性pH範囲で吸着形態でのみ適当である。不利なことに、生理学的に関心のあるpH範囲6.8〜7.5において、凝集の徴候がすでに生じる。該要因はすべて、磁性ナノ粒子のコロイド安定性に負の影響を及ぼし、それ故にまた磁性成分の含量または飽和分極（ほとんど5mTを超えない）に影響を及ぼす。かくして技術的な応用は考慮されないも同然である。
【００１３】
本発明の目的は、著しい生体適合性を有して高飽和分極を有する磁性分散物（その磁性粒子はさらなる薬理学的かつ生物学的に活性な物質のための輸送賦形剤として好適である）、及びその製造方法を提案することである。
【００１４】
この目的は、本発明に従い、請求項１〜15によって達成される。
【００１５】
有利な展開は従属項に示される。
【発明の開示】
【課題を解決するための手段】
【００１６】
本発明によれば、新規な磁性分散物は、磁性コア粒子が細かくかつ安定に分配されている、水または水と混合可能な分散剤からなり、シクロデキストリンおよび一般式M[Ap, C, Bq]に従うその誘導体がシェル成分として使用される。ここで、
Mは、磁性コア粒子であり、
Aは、反応性基であり、
Bは、生理活性な基であり、そして、
Cは、1,4-結合したグルコース単位(C6H7O5)m[(3H)m−(p+q)]（ここで、m=6〜12であり、pはＡ基の数で1〜3mであり、そしてqはB基の数で3m〜pである。）からなるシクロデキストリンである。
【００１７】
化合物(Ap, C, Bq)は、反応性A基によりコア粒子表面に固定される。その反応性A基が-Hまたは-(CH2)n-Rおよびその塩であるシクロデキストリンは、磁性分散物のための高い安定性および高い飽和磁化性を達成することに関して特に有利であると示され、ここで、nは0〜20の値であってもよく、
Rは、-H、-(OH)、-CHOH-CH3、-(COOH)、-(NH2)、-(SH)、-(C3N3ClONa)、-(OC2H4NH2)、-(NCH3(CHO))、-(ONO2)、-(OSO3H)、-(OPO3H2)、-(OCOC6H5)、-(OCOR’)、-(OCO(CH2)n-COOH)、-(OCH3)、-(OCH2CO2Na)、-(O(CH2)nR’)、-(OCH2CHOHCH2OH)、-(O(CH2CH2O)nR’)、-(O(CH2)nSO3H)であり、ここでR’は-H、-(OH)、-(COOH)、-(NH2)、-(SH)、-(ONO2)、-(OSO3H)、-(OPO3H2)である。
【００１８】
本発明のさらなる実施態様においては、生理活性B基の数qは0である。本発明の磁性分散物またはシェル成分シクロデキストリンの必要とされる生体適合性はある種の用途には生理活性B基なしですでに達成される。このことは、シェルが何ら特異的なまたは選択的な性質を有するべきでない用途について特にあてはまる。
【００１９】
本発明のさらなる実施態様においては、生理活性基の数qが0の場合、コア粒子Mに結合するために必要な程度のA基が置換するだけである。
【００２０】
m=6、7または8のグルコース単位の環構成数を有する、α-シクロデキストリン、β-シクロデキストリンおよびγ-シクロデキストリンは、特に有利には、反応性基Aおよび生理活性基Bでさらに置換するのに適当である。
【００２１】
グルコース分子当たりの置換度はかくして、0〜3にある。
【００２２】
本発明のさらなる実施態様においては、特に化合物、例えばストレプトアビジン(streptavidin)、インスリン、ヘパリン、核酸、抗体および酵素は、生理活性基Bとしてシクロデキストリン環上に置換される。
【００２３】
ある種の選択された応用領域のためには、本発明によれば、シクロデキストリンが反応性基Aのみを有する、すなわち生理活性基BがAで置き換えられるさらなる実施態様が提供される。本発明に従うこの展開は特に、さらなる化学反応を行なうことを可能にする。
【００２４】
本発明のさらなる展開においては、逆に、反応性基Aの代わりに、シクロデキストリン上に生理活性基Bのみを置換するか、または反応性A基を修飾することが可能であり、これは、化学的または生化学的化合物（chemical or biochemical compound）とさらに結合してB基を形成することによって、溶液中に突出し(project into the solution)、コア粒子Mに固定されない。
【００２５】
本発明の磁性分散物の実に著しい利点は、シェルの周りに、規則正しく(orderly)縮合した一般式 [Ap, C, Bq]k（ここでkは1〜200の値であってもよい）の幾つかのシクロデキストリン分子からなる二次構造を作り上げることができる点において達成することができる。コア粒子上に形成されるこの二次構造によって、種々の物質を導入し、また再び着脱することができる異なる大きさの空洞を提供できる。
【００２６】
本発明のさらなる有利な実施態様においては、シクロデキストリンCは非置換であり、特に975、1135および1297の規定分子量を有するα-シクロデキストリン、β-シクロデキストリンおよびγ-シクロデキストリンが提供される。このようにして安定化された磁性分散物は、このシェルを有する磁性コア粒子が、追加のさらなる処理なしに癌細胞中へと進むことができ、このようにして磁気マーキングが可能になるという利点を有する。
【００２７】
公知であるように、磁性コア粒子Mは、マグヘマイトまたは式
Me(II)O・Fe(III)2O3
（ここで、Me(II)は金属イオン、例えばFe、Co、ZnまたはMnである）
のフェライトからなることを特徴とする。
【００２８】
本発明のさらなる実施態様においては、コア粒子Mの大きさ3〜300nmについて、本発明により構成される磁性分散物を用いて、0.05〜80mTの飽和分極を設定または達成することができる。特に、大きいコア粒子は、磁場においてうまく操作することができ、大きい粒子を有する分散物は、より有利な粘度特性を有する。
【００２９】
水（生理学的水溶液を包含する）、ジメチルホルムアミド、多価アルコール（例えば、グリセリン、エチレングリコールおよびポリエチレングリコール）またはそれらの混合物は、磁性ナノ粒子のための分散剤として適当である。
【００３０】
本発明の磁性分散物の製造は、以下のプロセス工程によって行なわれる：
-それ自体公知の方法で、アルカリ性の範囲のpH値で鉄(III)および金属(II)塩を共沈させる工程、
-それ自体公知の方法で、分散剤を用いて洗浄し、pH値を酸性範囲に調整する工程、
-20〜90℃の温度で、一般式(Ap, C, Bq)の化合物を添加する工程
ここで、Aは反応性基であり、
Bは生理活性基であり、かつ
Cは、1,4-結合したグルコース単位(C6H7O5)m[(3H)m−(p+q)]からなるシクロデキストリン（ここで、m=6〜12であり、pはＡ基の数で1〜3mであり、そしてqはB基の数で3m〜pである。）であり、
-それ自体公知の方法で、反応生成物を水を用いて洗浄し、pH値を調整する工程、
-磁性分散物が生成するまで、20〜90℃の温度で、それ自体公知の方法で反応生成物を分散させる工程。
【００３１】
第１の洗浄プロセス後、pH値を酸性範囲、例えば1〜6に設定することが適切である。意図される用途に応じて、20〜90℃の温度にて異なって置換されたシクロデキストランを添加することがまた可能である。異なって置換されたシクロデキストランの添加はまた、２工程プロセスにおいて行なうことができる。
【００３２】
本発明のさらなる実施態様においては、-Hおよび／または-(CH2)n-Rおよびその塩が、反応性A基として提供され、ここで
nは0〜20の値であってもよく、
Rは、-H、-(OH)、-CHOH-CH3、-(COOH)、-(NH2)、-(SH)、-(C3N3ClONa)、-(OC2H4NH2)、-(NCH3(CHO))、-(ONO2)、-(OSO3H)、-(OPO3H2)、-(OCOC6H5)、-(OCOR’)、-(OCO(CH2)n-COOH)、-(OCH3)、-(OCH2CO2Na)、-(O(CH2)nR’)、-(OCH2CHOHCH2OH)、-(O(CH2CH2O)nR’)、-(O(CH2)nSO3H)であり、ここでR’は-H、-(OH)、-(COOH)、-(NH2)、-(SH)、-(ONO2)、-(OSO3H)、-(OPO3H2)であり、そのB基は、例えばアビジン、例えばストレプトアビジン、例えばインスリン、ヘパリン、核酸、抗体、オリゴペプチド、アミノ酸および酵素から誘導される基である。
【００３３】
本発明のさらなる実施態様においては、一般式(Ap, C)の化合物が使用され、その反応性A基の数は、磁性コア粒子M上の結合部位の数と一致する。
【００３４】
本発明の方法のさらなる実施態様のためには、一般式(Ap, C)の化合物が磁性コア粒子Mと反応し、次いで、形成された複合体(complex)M[Ap, C]がBqと反応する。
【００３５】
本発明の方法の展開においては、シクロデキストリンCが磁性コア粒子Mと反応し、次いで形成された複合体M[C]が、反応性基Apを有する化合物と反応し、次いで、形成された複合体M[Ap, C]が、生理活性基Bqを有する化合物と反応して、M[Ap, C, Bq]を形成する。
【００３６】
この方法のさらなる実施態様においては、一般式(Ap, C, Bq)の化合物の混合物が添加され、ここで、特定の実施態様においては、まず最初に、一般式(Ap, C, Bq)の化合物が添加され、次いで第２工程において、一般式(Ap, C, Bq)のさらなる化合物が添加される。
【００３７】
本発明のさらなる実施態様においては、生理活性B基を有する化合物と反応させる前に、活性エステル、例えば1-エチル-(3)-(3-ジエチルアミノプロピル)カルボジイミド、1-シクロヘキシル-3(2-モルホリノエチル)カルボジイミド、N-ヒドロキシ-スクシンイミドおよびジシクロヘキシルカルボジイミドが使用される。
【００３８】
本発明の方法のさらなる実施態様においては、共沈工程の代わりに、それ自体公知の方法で水酸化物をMe(II)塩溶液から沈殿させ、次いで、酸化剤で処理する。ここでMe(II)は２価金属イオン（例えばFe2+、Co2+、Zn2+およびMn2+）を示す。かくして過酸化水素または酸素が特に、酸化剤として使用される。特定の磁性分散物においては、約150nmの大きさを有するコア粒子を、このように改変された方法によって製造することができる。
【００３９】
分散後、磁性分散物を物質Xで処理して、これらの物質Xを、磁性ナノ粒子のシェルに形成された空洞（例えば形成された二次構造）中に導入することができることは、著しい利点である。物質Xは、薬理学および／または生物学的活性を有する化合物を特に意味すると理解される。それらは、抗生物質（ペニシリン）、ホルモン（プロスタグランジン）または抗腫瘍酵素もしくは抗腫瘍タンパク質のような物質である。
【００４０】
シクロデキストリンおよびその誘導体により安定化された磁性ナノ粒子の水性分散物は、粒子の高いコロイド安定性および20％までの磁性成分の達成可能な体積割合または80mTまでの飽和分極を有することが見出された。その上、改善された生体適合性が見出された。これらの新規な特性はまず第１に、狭く規定され、低い分子量972〜約2,000およびそれから生じる低いシェル層の厚みおよび良好な水溶解性ならびに、生理学的に重要なpH範囲でのそれらの安定性に基づく。新規な応用によるさらなる利点は、粒子に存在する空洞から生じ、この空洞は、外来物質を収容し、輸送するために使用することができる。それらは、特に標的部位で脱着することができ、この特性は、「磁性担体」として使用されるときに著しい利点を有する。
【００４１】
その分散媒が水または水と混合することができる液体からなり、磁性コア粒子のシェルが生体適合性および／または化学活性および／または生理活性の特性を有する、本発明の磁性分散物は、多様に使用することができる。生体適合性は生物細胞との混合物で試験され、細胞の増殖に欠陥が全く観察されなかったか、または本質的な欠陥が観察され得なかったという結果であった。
【００４２】
本発明の磁性分散物は、技術的および生物学／医学の目的の両方で使用することができる。
【００４３】
技術的な応用については、主として、超常磁性体積特性が使用される。すなわち、例えば磁性液体シールにおいて封止の目的で、拡声器の性能を改善するために、または着色した金属を分離するために、またはスイム-シンク選別(swim-sink sorting)のための鉱石成分を濃縮するために、外部磁場において全体として分散物を動かすか、または固定すらする能力である。例えば食品工業における回転伝達装置(rotary transmission)のためのシールにおいて、バイオテクノロジーの異なる密度の細胞を含む生物対象のスイム-シンク選別のために、または医学において、粒子の生体適合性を使用することができるなら、その使用が特に適切である。
【００４４】
低粘度で飽和分極の高い値を有する磁性分散物が好ましく使用される。さらには、分散物液体が、蒸発しにくい溶媒、例えばポリグリコールまたはグリセリンからなるなら、それは有利である。約80mTの飽和分極がこのようにして達成される。
【００４５】
臨床応用としては、強磁性共鳴法による肝臓転移のための造影剤としての、または生理活性分子、例えば核酸のin vitro/in vivoカップリングについての、公知の使用が関係する。特に磁性粒子により装飾された癌細胞が過熱により破壊される磁性液体の温熱療法（hyperthermy）がまた知られている。
【００４６】
新規な液体は、第１にコア粒子の大きさを最適化することによって、第２に、近い粒径寸法を有する粒子の製造を可能にする、流体力学的粒子半径に関して、これらの応用のために最適化され得る。
【００４７】
これらの最適化はまた、磁性緩和測定(relaxometry)による免疫アッセイの最適化において重要である。吸着されたデキストリンが、特に二次構造の形成により、選択可能な液体およびまた固体外来物質、例えば医薬を含む活性成分が収容されることができる空洞を有することにおいて、適用の潜在的に新規な領域が生じることが、特に強調されるべきである。それ故に、磁気伝導性の輸送可能な複合体(complex)を製造することができ、これは例えばまた細胞と、食作用を含む多様な特異的相互作用をすることができる。導入される物質は、作用部位、例えば細胞内または細胞表面で脱着され得る。
【実施例】
【００４８】
図面および典型的な実施態様を用いて本発明をさらに詳細に説明する。
【００４９】
以下の実施例を用いて、本発明をさらに詳細に説明する。
【００５０】
実施例１
シクロデキストリンのカルボキシメチル化
10gのα-シクロデキストリン、β-シクロデキストリンおよびγ-シクロデキストリンを200mlのイソプロパノールに取り、40℃で撹拌しながら加熱し、20mlの水に溶かした6gのNaOHで処理する。40 mlの水に溶かした15gのクロロ酢酸のナトリウム塩を、混合物に添加する。溶液を70℃で加熱し、90分間激しく撹拌する。室温に冷却した後、イソプロパノール相を注ぎ出し、残渣をpH値８に調整し、120mlのメタノールを用いて生成物を沈殿させる。メタノール溶液を注ぎ出し、カルボキシメチルシクロデキストリンナトリウム塩を100mlの水に溶かし、イオン交換樹脂（Dowex 50-強酸性）によって酸に変え、透析し、グルコース単位当たりの置換度DS=0.6〜1.0カルボキシメチルを有する純粋な結晶のカルボキシメチルシクロデキストリンが、凍結乾燥によって得られる。
【００５１】
実施例２
１ポットプロセス
8.1gの塩化鉄(III)および3.6gの塩化鉄(II)を0.9gのカルボキシメチルα-シクロデキストリンと一緒に40mlの水に溶かす。pH値9.5に達するまで、約18mlの25％アンモニア溶液を撹拌しながら添加する。黒色沈殿を磁気的に分別し、水を用いて数回洗浄し、100mlの水に取り、濃塩酸を用いてpH値1〜2に調整する。次に40℃で30分間撹拌を行なう。形成された粒子を磁石を用いて分別し、水を用いて数回洗浄し、20 mlの水に取り、3N水酸化ナトリウム溶液を用いて中和する。次に超音波を用いて分散させ、中性pH範囲で10mTの飽和分極を有する水性磁性液体が得られる。このMLを臨床目的に使用することもできるし、または遊離CM分子をさらに（生）化学的に修飾することもできる。
【００５２】
実施例３
5nm直径を有する磁鉄鉱粒子の製造
27gの塩化鉄(III)および12gの塩化鉄(II)を100mlの水に溶かし、撹拌しながら60mlの25％濃度のアンモニア溶液で処理する。黒色沈殿を磁気的に分別し、水を用いて数回洗浄し、200mlの水に取り、濃塩酸を用いてpH値1〜2に調整し、40℃で加熱する。20mlの水に溶かした3gのカルボキシメチルα-シクロデキストリンを、形成された磁鉄鉱ゾルに滴下して加え、40℃で30分間撹拌する。形成された粒子を磁石を用いて分別し、水を用いて数回洗浄し、100 mlの水に取り、3N水酸化ナトリウム溶液を用いて中和する。次に超音波を用いて分散を行い、10mTの飽和分極を有する磁性液体が得られる。
【００５３】
実施例４
8nmの標準直径を有する磁鉄鉱粒子の製造
8.1gの塩化鉄(III)を3.1gの塩化鉄(II)と共に、0.4gのα-シクロデキストリンと一緒に、20mlの水に溶かす。10mlの28％濃度の飽和アンモニア溶液を、30秒でこの溶液に滴下して加える。黒色沈殿を水を用いて数回洗浄して5mS/cmの導電性およびpH値８にし、永久磁石によって分離する。次に、pH値２に達するまで、20％濃度の塩酸の添加を行う。溶液を室温にて１時間穏やかに撹拌する。次に粒子を磁気的に分離し、20mlの水に取り、超音波を用いて分散させる。安定な磁性液体は、約15mTの飽和分極を有する。
【００５４】
実施例５
10nm直径を有する
13.5gの塩化鉄(III)および6gの塩化鉄(II)を200mlの水に溶かし、撹拌しながら100mlの8％濃度のアンモニア溶液で処理する。黒色沈殿を磁気的に分別し、水を用いて数回洗浄し、150mlの水に取り、濃塩酸を用いてpH値1〜2に調整し、40℃で加熱する。20mlの水に溶かした1.5gのカルボキシメチルβ-シクロデキストリンを、形成された磁鉄鉱ゾルに滴下して加え、40℃で30分間撹拌する。形成された粒子を磁石を用いて分別し、水を用いて数回洗浄し、40 mlの水に取り、3N水酸化ナトリウム溶液を用いて中和する。次に超音波を用いて分散を行い、分散物をロータリーエバポレータで濃縮する。40mTの飽和分極を有する10mlの磁性液体が得られる。このMLはまた、技術的用途に好適である。
【００５５】
実施例６
8.1gの塩化鉄(III)および3.6gの塩化鉄(II)を、0.9gのγ-シクロデキストリンと一緒に40mlの水に溶かす。pH値11に達するまで、約50mlの3N水酸化ナトリウム溶液を撹拌しながら添加する。黒色沈殿を磁気的に分別し、水を用いて数回洗浄し、100mlの水に取り、濃塩酸を用いてpH値1〜2に調整する。次に40℃で30分間撹拌を行なう。形成された粒子を磁石を用いて分別し、水を用いて数回洗浄し、30mlの水に取り、3N水酸化ナトリウム溶液を用いて中和する。次に超音波を用いて分散を行い、6mTの飽和分極を有する磁性液体が得られる。
【００５６】
実施例７
8.1gの塩化鉄(III)および3.6gの塩化鉄(II)を40mlの水に溶かし、撹拌しながら18mlの25％濃度のアンモニア溶液で処理する。黒色沈殿を磁気的に分別し、水を用いて数回洗浄し、100mlの水に取り、濃塩酸を用いてpH値1〜2に調整し、40℃で加熱する。20mlの水に溶かした、0.5gのカルボキシメチルα-シクロデキストリンおよび0.5gのカルボキシメチルβ-シクロデキストリンを、形成された磁鉄鉱ゾルに滴下して加え、混合物を40℃で30分間撹拌する。形成された粒子を磁石を用いて分別し、水を用いて数回洗浄し、20mlの水に取り、3N水酸化ナトリウム溶液を用いて中和する。次に超音波を用いて分散を行い、10mTの飽和分極を有する磁性液体20mlが得られる。
【００５７】
実施例８
実施例２に従って製造した磁化可能な粒子を、水を分離した後、100mlのエチレングリコールに取る。溶液中になお存在する少量の水を、ロータリーエバポレータを用いて除去する。磁性液体は、30ｍTの飽和分極を有する。それは、回転伝達装置(rotary transmission)に技術的に使用することができる。
【００５８】
実施例９
実施例５に従うが、磁気的に分離した粒子を30mlのジメチルホルムアミドに取ることが異なる、磁性流体の製造。安定な磁性液体は、ジメチルホルムアミド中に10％までの水を含み、6mTの飽和分極を有する。
【００５９】
実施例10
2mlの磁性液体（…mg/ml）を、10mgの1-エチル-3-（ジメチルアミノプロピル）カルボジイミドの2mlの0.12-モルホリノエタンスルホン酸１水和物(MES)緩衝液中の水溶液と、室温で撹拌しながら、10mMのN-ヒドロキシスクシンイミドの存在下で反応させることによる、実施例１（１ポットプロセス）で製造された粒子への共有結合の方法。次に、2mgのストレプトマイシンの添加を行なう。反応体を室温にて一定に撹拌しながら5時間反応させる。安定な磁性流体は、20mlの水を用いて希釈され、5mTの飽和分極を有する。
【００６０】
実施例11
実施例９に従うが、EDCの反応後の2-工程プロセスにおいて、磁性液体が10mlの0.1MES緩衝液を用いて２回洗浄されることが異なる、共有結合した生物学的に活性な物質の製造。
【００６１】
実施例12
実施例９に従う共有結合カップリングであり、1-エチル-3-（ジメチルアミノプロピル）カルボジイミドの他に、10mMのヒドロキシスクシンイミドがまた磁性液体に添加され、反応は、いわゆる活性エステル（カルボキシメチルシクロデキストリンエステル）の形成によって、生物学的に活性な物質の共有結合に至る。
【００６２】
実施例13
実施例４に記載された磁化可能な粒子（その平均粒径は10nmである）の製造から開始される、実施例９〜11に従うストレプトマイシンの共有結合を有する粒子の製造。安定な磁性液体は、希釈後に10mTの飽和分極を有する。
【００６３】
実施例14
粒子を50mlの水に取り、希塩酸を用いてpH値4に調整することによる、実施例４に従う10nmの直径を有するコア粒子の製造。1gのβ-シクロデキストリンについて100mgの活性成分を含む、1.5gのテストステロンヒドロキシプロピル-β-シクロデキストリン(CTD. Inc）の添加を、撹拌しながら行なう。溶液を35℃にて１時間穏やかに撹拌する。次に粒子を磁石を用いて分別し、水を用いて数回洗浄し、50mlの水に取り、数滴の3N水酸化ナトリウム溶液を用いて中和する。次に超音波を用いて分散を行う。10mTの飽和分極を有する生体適合性磁性液体が得られ、これは人体においてテストステロンの局所投与を改善するために使用できる。
【００６４】
実施例15
長期安定性試験
実施例２で製造したCMシクロデキストリン磁性液体および、シェル成分としてカルボキシメチルデキストランを有する同様に製造した磁性液体を、長期の研究のために以下のように処理した：それぞれの場合、4mlのMLをFiolax試験管に入れ、栓をして閉じ、4℃で貯蔵した。飽和分極および細胞培養物における粒子の取り込みを、試験開始時および10週間後に測定した。CMデキストラン試料においては、試験終了後、少数の試料管において凝集および沈降があり、溶液の飽和分極は、40％低下した。細胞培養物における粒子の取り込みは50％減少した。CMシクロデキストリン試料においては、試験開始時から試験の最後まで、目立った変化はなかった。
【００６５】
実施例16
5.4gの塩化鉄(III)を1.3gの塩化コバルト(II)と共に20mlの水に溶かす。25mlの25％濃度の水酸化テトラメチルアンモニウム溶液を、30秒で、この溶液に滴下して加える。黒色沈殿を水を用いて数回洗浄して、10mS/cmの導電性およびpH値8にし、永久磁石によって分離する。次に、20％濃度の塩酸の添加によって、水溶液中のpH値2.5に設定する。0.2gのα-シクロデキストリンを添加後、溶液を室温で１時間穏やかに撹拌する。次に粒子を磁気的に分離し、20mlの水に取り、超音波を用いて分散させる。安定な磁性液体は、約10mTの飽和分極を有し、平均より上の高い値の磁化率を有する。これらの磁性流体は、磁性緩和測定および高体温において使用するのに特に適当である。
【００６６】
実施例17
150nmの磁鉄鉱粒子を有する分散物
20gの塩化鉄(II)を300mlの水に溶かし、70℃で加熱し、撹拌しながら40mlの6モル水酸化カリウム溶液で処理する。次に9.7mlの10％過酸化水素(H2O2)溶液をゆっくりと滴下して加え、70〜75℃で40分間撹拌する。沈殿を磁気的に分離し、水を用いて数回洗浄し、200mlの水に取り、濃塩酸を用いてpH値1.5〜2に調整し、50℃で加熱する。20mlの水に溶かした1.5gのカルボキシメチルβ-シクロデキストリンを混合物に添加し、50℃で30分間撹拌する。形成した粒子を磁石を用いて分別し、水を用いて数回洗浄し、40 mlの水に取り、3モルの水酸化ナトリウム溶液を用いて中和し、超音波を用いて分散させる。形成された分散物は、コア粒径100〜150nmを有する磁鉄鉱粒子を含む。
【図面の簡単な説明】
【００６７】
【図１】図１は、磁性ナノ粒子の可能な構造の概略表示を示す。図１に従う表示は、磁性ナノ粒子の構造を概略的に示す。磁性コア粒子Mの周りに、反応性基Aを有する置換シクロデキストリンが、コア粒子Mの表面に固定され、それに対して、生理活性基Bは、ここに示されていない分散剤中に突き出る。Xは、シクロデキストリン環中の物質の位置を表す。
【図２】図２は、６グルコース単位および置換度DS=1を有する置換シクロデキストリン分子の概略表示を示す。図２に示したシクロデキストリン環Cは、反応性基Aまたは生理活性基Bが、基-OCH2に固定され得ることを示す。シクロデキストリン環は６個のグルコース単位を有し、置換度はDS=1である。
【図３】図３は、シェルにおける可能な二次構造の形成の概略表示を示す。図３に従う表示は、二次構造の形成を概略的に示す。シクロデキストリン分子が互いに付加し、トンネルのような構造を形成する。物質Xは、このトンネル中に導入することができる。
【図４】図４は、可能な二次構造の概略表示を示す。図４は、基AおよびBを有するトンネル構造の形成ならびに、物質Xを導入する可能性を示す。
【図５】図５は、シェルのさらに可能な二次構造の概略表示を示す。図５はさらなる二次構造を示し、ここでは、生理活性基Bおよび反応性基Aを有するシクロデキストリン分子Cのトンネルのような縮合体(condensation)が、コア粒子Mへ固定される。トンネルのような構造への物質Xの導入がまた、ここで可能である。
【図６】図６は、基AおよびBならびに物質Xを有するシクロデキストリン分子の概略表示を示す。図６は、シクロデキストリン分子上の１つの可能な配列での基AおよびBを示す。
【図７】図７は、A基によって磁性コア粒子Mに結合され、B基が反応性A基によってシクロデキストリン環に結合された置換シクロデキストリン分子の概略表示を示す。図７は、シクロデキストリン分子上の１つの可能な配列での基AおよびBを示し、これは、磁性コア粒子Mの表面に結合される。
【図８】図８は、結合されたAまたはB基の概略表示を示す。図８は、シクロデキストリン分子上の置換部位のさらなる表示を示し、ここでは、生理活性B基は、反応性A基によって、または直接に分子に結合され得る。
【図１】
2005520790.tif 000003
【図２】
2005520790.tif 000004
【図３】
2005520790.tif 000005
【図４】
2005520790.tif 000006
【図５】
2005520790.tif 000007
【図６】
2005520790.tif 000008
【図７】
2005520790.tif 000009
【図８】
2005520790.tif 000010
【国際調査報告】
2005520790.tif 000011
2005520790.tif 000012
2005520790.tif 000013
2005520790.tif 000014
2005520790.tif 000015
2005520790.tif 000016